БЕТОННАЯ СМЕСЬ
CONCRETE MIX

Изобретение относится к промышленности строительных материалов, в частности к производству бетонных стеновых блоков.
Известна бетонная смесь, включающая, мас.ч.: портландцемент 1,0; мелкий заполнитель (золошлаковый) 3,6-9,7; измельченную пластмассу (пенополиэтилен) 0,024-0,009; воду 0,6-1,1 [1].
Задача изобретения состоит в повышении прочности бетона.
Технический результат достигается тем, что бетонная смесь, включающая портландцемент, мелкий заполнитель, измельченную пластмассу, воду, в качестве измельченной пластмассы содержит поливинилхлоридную стружку и дополнительно - синтетическое волокно длиной 5-25 мм при следующем соотношении компонентов, мас.%: портландцемент 20,0-24,0; мелкий заполнитель 58,78-61,24; поливинилхлоридная стружка 0,6-1,2; синтетическое волокно длиной 5-25 мм 0,06-0,12; вода 16,5-17,5.
Составы бетонной смеси приведены в таблице.
Таблица
Компоненты
Содержание, мас.%:
состав №1
состав №2
состав №3
Портландцемент (М 500)
24,0
22,0
20,0
Мелкий заполнитель:
- песок кварцевый
-
60,12
61,24
- зола-унос
58,78
-
-
Поливинилхлоридная стружка
0,6
0,8
1,2
Синтетическое волокно длиной 5-25 мм
- лавсановое
0,12
-
-
- капроновое
-
0,08
-
- поливинилхлоридное
-
-
0,06
Вода
16,5
17,0
17,5
Прочность бетонана изгиб в возрасте 28сут, МПа
не менее 3
не менее 3
не менее 3
Поливинилхлоридная стружка белого или светло-серого цвета представляет собой отход, образующийся при распиливании заготовок, используемых в производстве пластиковых окон. Размеры стружки: длина 5-50 мм, ширина 1-3 мм, толщина 0,1-0,2 мм.
Для приготовления бетонной смеси подготавливают и дозируют сырьевые компоненты. Портландцемент, мелкий заполнитель, поливинилхлоридную стружку, синтетическое волокно длиной 5-25 мм смешивают. К смеси сухих компонентов добавляют воду и все смешивают. Полученную бетонную смесь укладывают в металлические (предварительно смазанные машинным маслом) формы и оставляют до затвердевания. Затем изделия извлекают из форм и транспортируют на склад готовой продукции.
Источник информации
1. RU №2083523, 1997.